(57)【要約】本発明は、イオン伝導性を有するハロゲン非含有ポリマーブレンドに関する。ハロゲン非含有ポリマーブレンドは、ポリエーテル系のポリマーまたはコポリマーの１つ以上を含むか、或いは、エチレン酸コポリマーの中和により形成される１つ以上のアイオノマーが加わった、前記ポリエーテル系ポリマーまたは前記コポリマーの１つ以上を含む。ポリエーテル系のポリマーおよびコポリマーは、ポリマー鎖セグメント運動とイオンホッピング環境とを促進する好ましい構造を有し、コポリマーは、ポリエーテル−ブロックポリマーおよびポリエーテル系ポリウレタンの群より選択される。さらに、本発明は、弱配位性アニオンとアルカリ金属若しくはアルカリ土類金属のカチオンとを有する１つ以上の特定のハロゲン非含有イオン性錯体または塩を含む。さらに、本発明は、前記ブレンドの使用および添加剤として前記ブレンドを含有する樹脂材料に関する。【特許請求の範囲】
【請求項１】
ポリエーテル系ポリマー、または、ポリエーテル−ブロックポリマーとポリエーテル系ポリウレタンとの群より選択されるコポリマーの１つ以上を含む、イオン性電荷伝導を可能とするハロゲン非含有ポリマーブレンドであって、
弱配位性アニオンとアルカリ金属カチオンとを含む、特定のハロゲン非含有イオン性錯体または塩の１つ以上をさらに含み、
前記弱配位性アニオンは、二座配位子のホウ素中心錯体の群より選択され、
前記二座配位子は、−ＣＯＯＨおよび−ＯＨより選択される少なくとも２つの反応基を含有するＣ２−Ｃ８脂肪族または芳香族の有機化合物の群より選択され、
前記カチオンはＮａおよびＫより選択されることを特徴とするハロゲン非含有ポリマーブレンド。
【請求項２】
ポリエーテル系ポリマーまたはコポリマーの量は、前記ブレンドの１０〜９９質量％であり、好ましくは１０〜８０質量％であり、より好ましくは２５〜７０質量％であることを特徴とする請求項１に記載のブレンド。
【請求項３】
前記弱配位性アニオンは、ビス（オキサラト）ホウ酸アニオンであることを特徴とする請求項１または２に記載のブレンド。
【請求項４】
前記イオン性錯体または塩は、前記ホストポリマーを含む前記ポリマーブレンド、特に最終ブレンドの０．００２〜０．０５ミリモル／グラムの量で前記ブレンドに存在し、より好ましくは前記ブレンドの０．０３ミリモル／グラム未満で存在することを特徴とする請求項１〜３のいずれかに記載のブレンド。
【請求項５】
フィラーとして、ポリアミド、ポリエステル、ポリアクリレート、ポリメチルメタクリレート、ポリエステル系ポリウレタン、およびそれらのコポリマーの群より選択されるポリマー材料をさらに含むことを特徴とする請求項１〜４のいずれかに記載のブレンド。
【請求項６】
ポリエーテル系ポリマーまたはコポリマーとフィラーポリマーとの比は、１０：９０〜９０：１０、好ましくは３０：７０〜９０：１０、最も好ましくは５０：５０〜７０：３０であることを特徴とする請求項５に記載のブレンド。
【請求項７】
アクリル酸もしくはメタクリル酸とエチレンとのコポリマーまたはターポリマーの複数のポリマーであることが好ましいエチレン酸コポリマーの中和により形成されるアイオノマーの１つ以上をさらに含むことを特徴とする請求項１〜６のいずれかに記載のブレンド。
【請求項８】
アイオノマーの含有量は、前記ブレンドの１〜５０質量％、好ましくは、１０〜５０質量％、最も好ましくは１０〜３０％質量％であることを特徴とする請求項７に記載のブレンド。
【請求項９】
請求項１〜８のいずれかの前記ブレンドの、イオン伝導材料の成分として使用。
【請求項１０】
請求項１〜８のいずれかの前記ポリマーブレンドを、添加剤として含むことを特徴とするハロゲン非含有イオン伝導樹脂材料。
【請求項１１】
単一構造の形態であり、
前記ブレンドが、他のポリマー材料または非ポリマー材料の１つ以上と均一に混合されて、例えば押出射出成形により、所望の構造に形作られることを特徴とする請求項１０に記載の樹脂材料。
【請求項１２】
単一層のままで、または積層構造として、タイルまたはマットの形態の例えば床カバー等の、寸法的に安定したカバー構造の形態で存在することを特徴とする請求項１０または１１に記載の樹脂材料。
【請求項１３】
前記構造が、好ましくは請求項１〜８のいずれかに記載の前記ブレンドで形成される少なくとも２つのポリマー層を含み、１つ以上の層がイオン伝導性であることを特徴とする請求項１０または１２に記載の樹脂材料。
【発明の詳細な説明】
【技術分野】
【０００１】
本発明は、熱可塑性樹脂の典型的な特性を有するにもかかわらず、イオン伝導性を有するハロゲン非含有静電気散逸性ポリマーブレンドに関する。
【背景技術】
【０００２】
エレクトロニクス産業の製品の使用および製造の増加に伴い、静電気放電（ＥＳＤ）の防止と、樹脂中の静電気の制御がますます重要になってきている。様々な調査に基づけば、静電気に関連する事件は、毎年、エレクトロニクス製造産業単独で２５０億ＵＳドル超の損失をもたらしていると推定されている。構成部分が、多くの理由のためＥＳＤに対して敏感になってきているため、この数値は増加している。また、化学および食品産業のバルク包装およびハンドリングにおいても大きなリスクがあり、充填および放出の間に、ＥＳＤによって商品の爆発が起こる可能性がある。ＥＳＤに関連する爆発のために、人命が失われたケースが多くある。静電気散逸性ポリマーの他の適用領域は、例えば、家庭用電子機器、および、自動車産業、主に車の内部における防塵である。
【０００３】
電気伝導性樹脂は、細かく分離された伝導性カーボンブラック、伝導性カーボン繊維、または他の伝導性粒子をベース樹脂に添加することによって製造することができる。ポリマーおよび伝導性粒子のコンポジットの使用を妨げる重要な要因の一つは、材料からの伝導性粒子の抽出である。これが、例えばクリーンルーム環境および食品包装において、カーボンブラックを含む材料の使用を妨げる。これらの伝導性の粒子または繊維は、電気伝導性を与えるためにポリマーマトリックス中で接続され、且つ、均一に分散されなければならない。伝導性の閾値レベルがシャープ（パーコレーションカーブ）であるので、所謂静電気散逸性範囲、即ち１Ｅ６−１Ｅ１１（１×１０６〜１×１０１１）Ωの表面抵抗（ＩＥＣ６１３４０）内であるコンポジット材料を作るのは非常に困難である。電気伝導性ポリマーのその他の課題は、ＥＳＤ安全性のために、材料を常に接地しなければならないことである。接地接続が失われると、材料は非常に危険になる。
【０００４】
また、帯電防止材料、即ち、湿気を吸収する双極性オリゴマーを使用することによって、樹脂を伝導性にする試みが行われてきた。これらの材料に関連する問題は、移行性、非耐久性、相対湿度に対する伝導度の高い感受性、およびプロセス中および製品自体内の両方での不安定性を含む。
【０００５】
また、例えばポリアニリンに基づく本質的に導電性のポリマー（intrinsically conductive polymer：ＩＣＰ）を製造する試みがなされてきた。公知の電気伝導性ポリマーは、それらの構造に起因して、熱可塑性樹脂に混合した際の乏しい機械的特性、毒性を有し、さらにそれらの熱安定性は非常に限られている。
【０００６】
また、本来的静電気散逸性ポリマー（inherently dissipative polymer：ＩＤＰ）として知られているイオン伝導性ポリマーは、静電気抑制ポリマーの群の異なる種類を表す。抵抗率を低減することは特定のポリマー環境でのイオン電荷移動度に基づいている。一般に、イオン伝導性は、複雑な現象であり、存在するためにイオン錯体とポリマー構造の特定の型を必要とする。使用されるポリマーフレームは、例えばポリエーテルからなる。多数の特許が、このトピック範囲で公開されている。これらの中で、イオン伝導性は、一般に、リチウム塩、例えばＬｉＣｌＯ４をポリマーに添加することによって製造されてきた。他の可能な添加剤は、酸などのイオン化可能な種々の化合物が挙げられる。
【０００７】
特許文献１によれば、電気伝導性ポリマーは、有機スルホン酸にポリアニリンを混合することにより得られる。しかしながら、このような添加剤はポリマーブレンドを完全に黒ずんだものにし、それらの使用を制限する。
【０００８】
同様に、特許文献２では、通常のポリマー内に、約５０％の量でフルオロスルホン化ポリアニリンを混合し、ルイス酸または有機チタン酸を用いて他のポリマー内にこれを組み込むことによって、当該通常のポリマーを電気伝導性にすることができることが記載されている。
【０００９】
高分子電解質の典型的な欠点は、乏しい機械的特性および化学物質への乏しい耐性を含む。さらに、アニオンおよびカチオンは、材料から抽出することがあり、それが材料の使用を制限し、特に、一般的に使用されるハロゲンまたはハロゲン化イオンの場合には環境問題を引き起こす。抽出されるリチウムイオンは、食品包装用途で問題となる。
【００１０】
さらなる選択肢は、アイオノマーの使用を含む。特許文献３には、ポリエーテルアミドと、アイオノマーなどの適当なブレンドポリマーとの帯電防止混合物が記載されている。デュポンの特許文献４によれば、二つの異なるアイオノマーから調製されたブレンドは、大量のアルカリカチオンにカルボン酸基を多量に含有するアイオノマーを混合することにより、帯電防止性を有することができる。中和度が増すことによってアイオノマーによる水の吸着が増加し、そして高い中和度は、例えばプロセスを複雑にする。
【００１１】
膨大な量のイオン伝導性ポリマーブレンドまたは組成物が、過去に特許されている。しかしながら、塩素またはフッ素を含有する塩が伝導性を向上させることが知られているように、ハロゲンがこれらの組成物の本質的な部分を形成している。
【００１２】
特許文献５（Ciba Speciality Chemicals）には、イオン伝導性ポリマーと、別の相溶性の良いポリマーと、ハロゲン塩、すなわち過塩素酸ナトリウムと、を含有するブレンドが記載されている。さらに、特許文献６（Sanyo Chemicals）には、０．０１〜２．００質量％のアルカリ金属ハロゲン化物またはアルカリ土類金属ハロゲン化物が混合物に導入された際に、どのようにしてポリエーテルエステルアミドおよびアルカリ金属から電気伝導性樹脂が得られるかが記載されている。実施例によれば、金属塩の推奨される量が、準備される材料の５〜３０質量％までである。
【００１３】
特許文献７では、伝導性を向上させるいずれの塩も利用しないポリマーブレンドが記載されている。同様に、特許文献８（Tejin Ltd）には、エポキシ基で修飾した０〜４０重量％のポリオレフィンを追加的にさらに有する電気伝導性ポリマーブレンドが、１０〜２５００ｐｐｍのアルカリ金属添加物と、ポリエステルと、ポリエーテルエステルアミドとからどのようにして製造されるかが開示されている。当該特許文献には、アルカリ金属またはアルカリ土類金属をポリマー内へ導入する方法について言及がない。さらに、特許文献９（Ato Chimie）では、ポリエーテルエステルアミドおよびポリオレフィンから、十分に強く、所謂タバコ灰試験による静電防止要求を満たす電気伝導性ブレンドを製造することが可能であることが述べられている。当該特許文献では、アルカリ金属またはアルカリ土類金属イオンの使用の言及がない。また、特許文献１０（Toray Industries）では、ポリエーテルエステルアミドおよびアイオノマーの耐熱ブレンドが記載されている。アイオノマーは、１価、２価、または３価の金属イオンを、アルファオレフィンおよびベータ不飽和カルボン酸のポリマーに添加することによって調整されることが当該特許文献に言及されている。ブレンドの電気伝導性について言及されていない。
【００１４】
一方、特許文献１１（Chemetall）には、ビス（オキサラト）ホウ酸アルカリ金属錯体を添加剤として用いて、中でも伝導性を向上させることが記載されている。しかしながら、イオン伝導性ポリマーは、当該出願には記載されていない。
【００１５】
ハロゲン含有製品が環境に有害なだけでなく、これらの製品を取り扱う人々の健康に有害であることが知られているように、ハロゲン非含有（ハロゲンフリー）の代替物を開発することがますます重要になっている。
【００１６】
さらに、公知の多くの組成物およびブレンドは、製造後に比較的高い水分を吸収し、その結果、測定された伝導率は、少なくとも部分的に水の伝導率からもたらされる。これは、乾燥した環境によって、伝導率の大幅な低下が生じることを意味する。したがって、安定した伝導性を与える組成物およびブレンドの必要性もある。
【先行技術文献】
【特許文献】
【００１７】
【特許文献１】米国特許第５９２８５６５号明細書
【特許文献２】米国特許第６１４９８４０号明細書
【特許文献３】米国特許第５３６９１７９号明細書
【特許文献４】米国特許第５１７９１６８号明細書
【特許文献５】欧州特許第０８２９５２０号明細書
【特許文献６】欧州特許出願公開第０６１３９１９号明細書（米国特許第５６５２３２６号明細書）
【特許文献７】米国特許出願公開第２００４／１７１７５２号明細書
【特許文献８】欧州特許出願公開第０９１５５０６号明細書
【特許文献９】独国特許出願公開第３２４２８２７号明細書
【特許文献１０】特開昭５８−０１５５５４号公報
【特許文献１１】欧州特許出願公開第１９３４２３５号明細書
【発明の概要】
【００１８】
本発明の目的は、従来技術に関連する欠点の重要性を取り除き、または少なくとも減少させ、また、新規なイオン伝導性のゼロハロゲンポリマーブレンドを提供することである。
【００１９】
特に、本発明の目的は、イオン伝導性（即ち、イオン性伝導性）を、ハロゲン非含有塩を用いて向上させ且つ安定化させたポリマーブレンドを提供することである。
【００２０】
さらに、本発明の目的は、熱に許容可能でリサイクル可能なポリマーブレンドであって、イオン伝導性が本質的に湿度に対して独立しているポリマーブレンドを提供することである。
【００２１】
本発明は、ゼロハロゲン塩錯体を、ポリマー、特にポリマーブレンドのイオン伝導性を向上させるために使用することができるという考えに基づいている。本発明は、そのような、イオン伝導性を有するポリマーブレンドに関する。選択される塩は、ブレンドをハロゲン非含有（ハロゲンフリー）にする。
【００２２】
より具体的には、本発明のブレンドは、請求項１の特徴部分に記載されていることにより特徴付けられる。
【００２３】
さらに、ブレンドの使用は、請求項１０に記載されていることにより特徴付けられ、当該ブレンドを含むハロゲン非含有イオン伝導性樹脂材料は、請求項１１の特徴部分に記載されていることにより特徴付けられる。
【００２４】
大きな利益が本発明を用いて得られる。したがって、本発明は、例えば、樹脂製品の添加剤として使用することができ、静電気制御を向上させる特性を有する最終製品を提供することが可能であるポリマーブレンドを提供する。このブレンドにいわゆるベース樹脂を混合する場合、その変化は、ＩＥＣ６１３４０−２−３に従う表面抵抗測定を用いれば、静電気散逸性範囲（１Ｅ６−１Ｅ１１（１×１０６〜１×１０１１）Ω）である表面抵抗において達成される。
【００２５】
ポリマーブレンドは、柔軟剤または従来の帯電防止剤などの移行化合物を含まず、そのイオン伝導性は安定している。本発明によるブレンドが、静電気散逸性ポリマーを形成するために他のポリマー内にブレンドされた際、煤状パーコレーションは、材料内に必要とされない。材料は、多数のポリマーとの高い相溶性と、優れた機械的特性と有する。
【００２６】
得られた製品はハロゲン非含有であり、これは、環境価値がますます重要になり、また法令がより厳格になっているので、大きな利点である。これは、ハロゲン非含有製品の市場価値を高めるだけでなく、リサイクルを容易にする。本発明で利用されるハロゲン非含有塩は、従来技術のハロゲン含有塩と比較して、使用が安全である。
【００２７】
さらに、本発明を用いて得られた製品は再利用することができる。当該製品は、現在市場に出回っている製品とは逆に、改善された熱的安定性に起因して、特性を失うことなく、再処理によりよく耐えることができるからである。
【００２８】
本発明で使用される塩は、ハロゲン非含有であることに加えて、ポリマーのイオン伝導性を大きく向上させる。これらは、ポリマーブレンド内で機能的成分として使用されて、ＥＳＤ保護のために最適な範囲内にある特性を提供し、また、変化する条件においても安定したレベルでこの特性を維持する。これは、本発明のブレンドが、多くの公知の製品とは逆に、異なる環境条件において一定の静電気散逸性特性に示される改良された湿度独立性を有するからである。
【００２９】
例えば、フィルム、シート、繊維、パイプ、ホース、多数の目的のコーティングおよび成形部分を作るために、押出用途で本発明による材料を使用することが可能である。それは、エレクトロニクスおよび化学製品の包装のための柔軟且つ堅固な包装、床コーティング、ならびに繊維用途に適した例である。これらにおいて、ブレンドの良好な機械的特性を利用することが可能である。
【発明を実施するための形態】
【００３０】
次に、本発明を、詳細な説明を参照して詳しく記載する。
【００３１】
本発明は、イオン伝導を可能とするハロゲン非含有ポリマーブレンド（即ち、イオン伝導性ブレンド）に関する。ハロゲン非含有ポリマーブレンドは、ポリエーテル系ポリマーまたはコポリマーの１つ以上を含むか、或いは、エチレン酸コポリマーの中和により形成される１つ以上のアイオノマーが加わった前記ポリエーテル系ポリマーまたは前記コポリマーを含む。ポリエーテル系ポリマーおよびコポリマーは、ポリマー鎖セグメント運動とイオンホッピング環境とを促進する好ましい構造を有し、コポリマーは、ポリエーテル−ブロックポリマーまたはポリエーテル系ポリウレタンの群より選択される。
【００３２】
ポリエーテル−ブロックポリマーの例としては、ポリエーテルブロックアミド、特にポリエーテルブロックおよびポリアミドと本質的に等しい部分から構成されるポリエーテルブロックアミドと、ポリエーテルブロックおよびポリオレフィンブロックを含むポリマーと、ポリエーテルブロックおよびポリエステルブロックを含むポリマーと、ポリエーテルブロックおよびアクリル酸エステルブロックを含むポリマーと、が挙げられる。
【００３３】
ポリエーテルブロックは、ポリエチレンオキシドから選択されることが好ましく、最適にはポリエチレングリコールである。
【００３４】
本発明のブレンドは、ブレンドの、好ましくは１０〜９９質量％、より好ましくは１０〜８０質量％、さらに好ましくは２５〜７０質量％の量でこの／これらのポリエーテル系ポリマーを含有する。
【００３５】
ブレンドは、弱配位性アニオンとアルカリ金属またはアルカリ土類金属のカチオンとを有する１つ以上の特定のハロゲン非含有イオン性錯体を含み、当該ハロゲン非含有イオン性錯体は上記ポリマー構造体内で解離可能な錯体を形成する。
【００３６】
前記弱配位アニオンは、二座配位子のホウ素中心錯体の群より選択され、二座配位子は、−ＣＯＯＨおよび−ＯＨより、または任意にそれらの塩より選択される少なくとも２つの反応基を含有するＣ２〜Ｃ８脂肪族または芳香族の有機化合物の群から選択される。
【００３７】
例示的なアニオンは、（マロナト、オキサラト）ホウ酸、ビス（マロナト）ホウ酸、ビス（オキサラト）ホウ酸、（グリコラト、オキサラト）ホウ酸、ビス（グリコラト）ホウ酸、（ラクタト、オキサラト）ホウ酸、ビス（ラクタト）ホウ酸、（オキサラト、サリチラト）ホウ酸、ビス（サリチラト）ホウ酸、（オキサラト、タルトラト）ホウ酸、ビス（タルトラト）ホウ酸、（オキサラト、カテコラト）ホウ酸、ビス（カテコラト）ホウ酸が挙げられる。好適な選択は、ビス−アニオンである。さらにより好ましくは、上記弱配位性アニオンは、シュウ酸およびホウ酸のビス塩、即ち、ビス（オキサラト）ホウ酸アニオンである。最も適当には、カチオンは、リチウムを除くアルカリ金属の群より選択され、好ましくは、ナトリウム、カリウム、ルビジウム、セシウムを含み、最も好ましくは、数あるリチウム塩が例えばＮａおよびＫ塩より一般的に毒性があるので、ＮａおよびＫである。
【００３８】
上述の利点に加えて、これらのイオン性錯体または塩は、問題になっているポリマータイプに対して不活性であるというさらなる利点を有する。
【００３９】
イオン性錯体または塩は、ホストポリマーを含むポリマーブレンドの、特に最終ブレンドの０．００２〜０．０５ミリモル／グラムの量で存在することが好ましく、より好ましくはブレンドの０．０３ミリモル／グラム未満で存在する。上記の量を添加することで、高いイオン伝導性および優れた機械的特性が同時に得られる。
【００４０】
用語「ハロゲン非含有」は、ハロゲンが０％の含有量で添加されることを意味することを意図する。ブレンドの必須成分は、ほんの僅かなハロゲンを含有してもよいが、しかしながら、このハロゲンの含有量は検出可能なレベルを下回っており（通常の分析手順を使用する）、最も好適には、５０ｐｐｍの含有量未満である。
【００４１】
本発明の好ましい実施形態によれば、ブレンドは、上記の成分に加えて、フィラーポリマーとして、ポリアミド、ポリエステル、ポリアクリレート、ポリメチルメタクリレート、ポリエステル系ポリウレタン、およびそれらのコポリマーの群より選択されるポリマー材料を含んでいる。
【００４２】
したがって、本発明のこの実施形態によれば、本ブレンドは、配位可能な官能基（例えば、エーテル、エステル、アミド、および他のカルボニル基）を有する、少なくとも２つの異なるポリマーを含有し、そのうちの「第１」は、少なくともエーテル基を含有し、「第２」は、少なくともカルボニル基を含有する。また、ブレンドは、前記官能基と配位可能な塩またはイオン錯体を含有し、それによってより安定したブレンドを与える。第１ポリマーと第２ポリマーとの比は、好ましくは１０：９０〜９０：１０、より好ましくは３０：７０〜９０：１０、最も好ましくは５０：５０〜７０：３０である。
【００４３】
上述したように、ブレンドは、第１ポリマーおよび任意の第２ポリマーに加えて、エチレンとアクリル酸もしくはメタクリル酸とのコポリマーまたはターポリマーのポリマーであることが好ましい少なくとも１つのアイオノマー、または任意の他の公知のアイオノマーを含み得る。アイオノマーの含有量は、ブレンドの１〜５０質量％が好ましく、より好ましくは１０〜５０質量％、最も好ましくは１０〜３０質量％である。
【００４４】
最終化合物、即ち、ベースホストポリマー内の相互貫入ネットワーク（interpenetrated network：ＩＰＮ）としても知られる共連続ネットワークを形成するイオン伝導性ポリマーブレンドの混合物は、異なる押出転換装置を用いて、フィルム、シート、成形品または射出成形品に転換することができる。この混合物は、転換前に別個の押出プロセスで、または転換プロセス中に形成することができる。
【００４５】
本発明によるポリマーブレンドのメルトインデックスは、２１６０ｇの重量を用いて１９０℃の温度で測定して、典型的に３〜５０ｇ／１０ｍｉｎである。メルトインデックスは、ブレンドで使用されるポリマーの性質および特性に依存して変化する。ポリマーブレンドの体積抵抗率（ＡＳＴＭ  Ｄ−２５７またはＩＥＣ６００９３）は１０５Ω・ｍと低い。ポリマーブレンドの吸水率は、典型的には２４時間浸漬で１０質量％未満である。
【００４６】
静電気散逸性ポリマーブレンドを調製するための本発明によるプロセスは、二軸スクリュー押出機などの適当な機器を用いてポリマー成分の融点以上の高温で成分を混合することを含む。溶融温度は典型的には１５０〜３００℃の間である。塩は、一般に、ブレンド内にそのまま或いは他の材料との混合物としてのいずれかで導入される。
【００４７】
以下において、本発明を、実施例を用いてさらに説明するが、それは本発明の範囲を限定するものではない。
【００４８】
以下の測定により証明されるように、本発明の材料は、ハロゲン非含有であることを特徴とし、当該技術分野で公知の他の材料と比較して、一般的なポリマー相溶性だけでなく、熱安定性とイオン伝導性に関して改良された特性を示す。また、イオン伝導性は、変化する周囲条件下で使用される静電気散逸性材料用に最も重要な特性である、安定した性能を与える、実用的な湿度独立性を示す。
【００４９】
［実施例１］
９８部のポリエーテルブロックアミド（約５０部のポリエチレングリコールおよび約５０部のポリアミド−１２から構成される）と、２部のビス−オキサラトホウ酸カリウムとをＷｅｒｎｅｒ−Ｐｆｌｅｉｄｅｒｅｒ二軸スクリュー押出機を用いて１８０℃で一緒に混合し、続いて、水中ペレット製造機で粒状にして、実施例１（Ｅｘ１と略す）と命名されるポリマーを得た。まず８０℃で３時間乾燥し、次いで１０ＲＨ％、２０℃で４８時間調整した粒状物の体積抵抗率は、１×１０５であった。Ｅｘ１粒状物の熱特性および電気特性は、表１および２にまとめた。
【００５０】
［実施例２］
５５部のポリエーテルブロックアミド（約５０部のポリエチレングリコールおよび約５０部のポリアミド−１２から構成される）と、３６部のグリコール変性ポリエチレンテレフタレートと、５部のスチレン−メチルメタクリレート共重合体と、４部のビス−オキサラトホウ酸カリウムとをＷｅｒｎｅｒ−Ｐｆｌｅｉｄｅｒｅｒ二軸スクリュー押出機を用いて２２０℃で一緒に混合し、続いて、水中ペレット製造機で粒状にして、実施例２（Ｅｘ２）と命名されるポリマーを得た。まず８０℃で３時間乾燥し、次いで１０ＲＨ％、２０℃で４８時間調整した粒状物の体積抵抗率は、２×１０５であった。Ｅｘ２粒状物の熱特性および電気特性は、表１〜３にまとめた。
【００５１】
［比較例１］
ビス−オキサラトホウ酸カリウムを過塩素酸ナトリウム一水和物に置き換えた以外、実施例１に記載したのと同じ手順を用いて、比較例１（ＣＥ１と略す）と命名されるポリマーを得た。まず８０℃で３時間乾燥し、次いで１０ＲＨ％、２０℃で４８時間調整した粒状物の体積抵抗率は、１×１０５であった。ＣＥ１粒状物の熱特性および電気特性は、表１および２にまとめた。
【００５２】
［比較例２］
ビス−オキサラトホウ酸カリウムを過塩素酸ナトリウム一水和物に置き換えた以外、実施例２に記載したのと同じ手順を用いて、比較例２（ＣＥ２）と命名されるポリマーを得た。まず８０℃で３時間乾燥し、次いで１０ＲＨ％、２０℃で４８時間調整した粒状物の体積抵抗率は、２×１０５であった。ＣＥ２粒状物の熱特性および電気特性は、表１〜３にまとめた。
【００５３】
［比較例３］
ビス−オキサラトホウ酸カリウムをｐ−トルエンスルホン酸カリウムに置き換えた以外、実施例２に記載したのと同じ手順を用いて、比較例３（ＣＥ３）と命名されるポリマーを得た。まず８０℃で３時間乾燥し、次いで１０ＲＨ％、２０℃で４８時間調整した粒状物の体積抵抗率は、１×１０６であった。ＣＥ３粒状物の熱特性および電気特性は、表１〜３にまとめた。
【００５４】
【表１】
2014518307.tif 000002
【００５５】
【表２】
2014518307.tif 000003
【００５６】
【表３】
2014518307.tif 000004
【００５７】
［実施例３および４、比較例４〜６］
本発明の散逸材料の性能および特性を評価するために、上記実施例の材料を、シート押出により最終製品に変換した。例示的な材料（マスターバッチ）は、表４に表されるようなホストポリスチレンとドライブレンドされ、最終材料（実施例３および４の材料、並びに比較例４〜６の材料）を得た。ポリスチレンシートの電気的特性を表５および６にまとめた。
【００５８】
【表４】
2014518307.tif 000005
【００５９】
【表５−１】
2014518307.tif 000006
【００６０】
【表５−２】
2014518307.tif 000007
【００６１】
【表６−１】
2014518307.tif 000008
【００６２】
【表６−２】
2014518307.tif 000009
【００６３】
本発明によるポリマーブレンドの電気伝導率は、例えば、市販の帯電防止化合物、軟化剤または他の低分子吸湿性化合物を用いることで大きく向上することができる。
【国際調査報告】
2014518307.tif 000010
2014518307.tif 000011
2014518307.tif 000012